(57)【特許請求の範囲】
【請求項１】
（ａ）分子主鎖に、下記構造式で示される化学構造（ａ１）
【化１】
0005510701.tif 000047
（ここで、Ｒ１は、水素原子またはメチル基、Ｒ２は、水素原子、炭素原子数２〜１２個のアルキル基、アルキル基の炭素原子数２〜６個のヒドロキシアルキル基、または、アルキル基の炭素原子数２〜６個のメトキシアルキル基であり、ｘは、モル分率を表し、０．４０〜０．９９８である。）
および、下記構造式で示される化学構造（ａ２）
【化２】
0005510701.tif 000048
（ここで、Ｒ３は、水素原子またはメチル基を表し、Ｗは、下記構造式で示される化学構造
【化３】
0005510701.tif 000049
（ここで、Ｒ４は、炭素原子数２〜６個のアルキル基、Ｒ５は、炭素原子数２〜４個のアルキル基、Ｒ６は、水素原子またはメチル基を表す。）
または、下記構造式で示される化学構造
【化４】
0005510701.tif 000050
（ここで、Ｒ７は、水素原子またはメチル基を表す。）
を表し、ｙはモル分率を表し、０．００２〜０．６０である。）
を含み、
（ｂ）分子側鎖に、下記構造式で示されるポリ（メタ）アクリル酸アルキルエステル枝ポリマー
【化５】
0005510701.tif 000051
（ここで、Ｒ８は、水素原子またはメチル基、Ｒ９は、炭素原子数１〜８個のアルキル基、ｐは、重合度を表し、２０〜５００の整数である。）
を有するアクリル樹脂を含む２液型接着剤組成物。
【請求項２】
接着剤組成物の化学構造（ａ１）において、Ｒ２は、水素原子、炭素原子数２〜８個のアルキル基、アルキル基の炭素原子数２〜４個のヒドロキシアルキル基、または、アルキル基の炭素原子数２〜４個のメトキシアルキル基であり、ｘは、０．９０〜０．９９５である請求項１に記載の２液型接着剤組成物。
【請求項３】
接着剤組成物の化学構造（ａ２）において、Ｒ４は、炭素原子数２〜４個のアルキル基であり、ｙは、０．００５〜０．１０である請求項１または２に記載の２液型接着剤組成物。
【請求項４】
接着剤組成物の化学構造（ａ２）において、化学構造（ａ２）が
【化６】
0005510701.tif 000052
（ここで、ｙはモル分率を表し、０．００５〜０．１０である。）
である請求項１〜３のいずれかに記載の２液型接着剤組成物。
【請求項５】
（ａ）分子主鎖に、下記構造式で示される化学構造（ａ３）
【化７】
0005510701.tif 000053
（ここで、ｚは、モル分率を表し、０．００１〜０．５０である。）
を有し、化学構造（ａ１）のモル分率ｘが、０．１０〜０．９９７であり、化学構造（ａ２）のモル分率ｙが、０．００２〜０．４０である請求項１〜４のいずれかに記載の２液型接着剤組成物。
【発明の詳細な説明】
【技術分野】
【０００１】
本発明は、ラジカル重合反応により硬化し、強靱な接着力を発揮する接着剤組成物に関するものである。
【背景技術】
【０００２】
２液型接着剤は、接着強度が高く、また接着剤そのものも柔軟なものから高強度のものまで種々設計が可能であることから、シール材、汎用接着剤、構造接着剤等として種々用途に用いられている。
【０００３】
２液型接着剤としては、イソシアネートプレポリマーを主剤とし、ポリエーテルポリオールを硬化剤とするポリウレタン接着剤、エポキシ樹脂を主剤とし、ポリアミン化合物、ジシアン化合物、イミダゾール等を硬化剤とするエポキシ樹脂接着剤、アクリルモノマー、オリゴマー等を含むラジカル硬化型接着剤等が知られている。低温での硬化が可能であり硬化速度も速いラジカル硬化型の接着剤が注目されている。
【０００４】
アクリル樹脂やポリスチレン樹脂、不飽和ポリエステル樹脂、ビニルエステル樹脂などラジカル重合によりポリマーを製造し、あるいは硬化反応を行っている業界では周知のことであるが、アクリル単量体や不飽和ポリエステル樹脂、ビニルエステル樹脂など分子中または組成物中にアクリル性不飽和二重結合を有する化合物、ビニル性不飽和二重結合を有する化合物、スチレンなどが含まれた場合、これらの組成物は、例えば、過酸化ベンゾイルなどの酸化剤、例えばオクチル酸コバルトなどの還元剤とこれらの組成物が接触することでラジカル重合が開始され、すなわち硬化反応が進行し、高分子量化、三次元架橋反応を起こしゲル化を起こすことが知られている。
【０００５】
さらに、一般にレドックス硬化系としてよく知られている強酸化剤と還元剤との組み合わせは、ラジカル重合の開始反応に係わる活性化エネルギーを大きく低下し、低温、短時間で硬化反応が完結することがよく知られている。一般に主剤に配合される強酸化剤としてはメチルエチルケトンパーオキサイド、過酸化ベンゾイルなどが知られており、硬化剤に配合される還元剤としてはナフテン酸コバルト、鉄、Ｎ，Ｎ−ジメチルパラトルイジンなどがよく知られている。
【０００６】
一方で、ラジカル重合反応は、酸素の影響を受けやすく、酸素の存在下では事実上重合禁止作用を受けること、または、テロメリゼーションにより望む性能が得られないことがよく知られている。このことは、接着剤を例にとれば、例えば、空気との界面、被着体との界面などは硬化が不十分となる場合が多いことを示唆している。
【０００７】
ラジカル硬化型接着剤は、硬化反応が低温でも起こり、また硬化速度が速いビニル化合物のラジカル重合を利用した接着剤である。一般には、プライマー型と二液混合型（二液主剤型、ＳＧＡ（第二世代型接着剤）とも言われている）に分けられる。
【０００８】
プライマー型は、主剤とプライマー（硬化促進剤）を被着体に塗り分けるタイプである。硬化不良の抑制や被着体界面での剥離を予防するために硬化剤を含む主剤を厚く塗布し、硬化促進剤を含むプライマーを薄く塗布するのが一般的である。薄く塗布されるプライマーから硬化促進剤が接着剤全体に拡散する速度が不十分になりやすいため、あるいは薄膜塗布されたプライマーから硬化促進剤の拡散を期待すること自体が物理的に無理があるため、被着体界面で硬化不足、硬化不良となり、被着体界面で接着破壊（界面剥離）が起こりやすい欠点があった。
【０００９】
二液混合タイプ（ラジカル硬化型接着剤）の塗布作業性を改善する技術が開示されている。（特許文献１参照）接着剤に特殊な構造からなる高分子化合物を添加してチキソトロピー性を与え、塗布時の液切れ性を改善するものである。ここで、周知の通り、チキソトロピー性とは、ずり速度に対して粘性が変化することをいい、観察される現象としてはずり速度（剪断速度でもよい）の増大に伴い粘度が低下する。提案されている技術でも、ＪＩＳに従いチキソトロピー性を評価している。提案されている技術では、チキソトロピー性が高いため、二液（主剤、硬化剤）を塗り分けた場合には、すなわち二液の接触だけでは主剤と硬化剤の十分な拡散、混合が起こらないため、結果として硬化不良を起こすことが懸念されるため、接着を行う前に二液は混合される。
【００１０】
特許文献１に提案されている技術は、接着剤の被着体との界面近傍での硬化性には配慮されておらず、接着剤のチキソトロピー性が高く（すなわち被着体に対する接触角も高いと推察される）、さらに酸素による硬化阻害を緩和するためパラフィンワックスが配合されていることもあって、被着体への接着剤のなじみ、ヌレ性が不十分であること、被着体界面では接着性に乏しいパラフィンワックスが多く分布することが推察され、衝撃、交番加重などにより接着破壊、界面剥離を起こしやすいことが推察される。
【００１１】
二液混合タイプは、良好な性能を発揮するが、硬化が早すぎるためにポットライフが数分以内と短くなり作業性が悪化するという欠点がある。これを解決するための技術が開示されている（特許文献２参照）。特許文献２が提案する技術は、誘導期間のやや長い硬化促進剤を使用するというものである。ポットライフの改善ということからも容易にわかる通り、特許文献２が提案する技術は二主剤が混合された後、被着体に塗布され、接着が行われるものである。
【００１２】
特許文献２に、提案されている技術は、ポットライフには考慮がなされているものの、被着体との界面に関する配慮はなされておらず、またポットライフを延長する特定の硬化促進剤は界面近傍での硬化不足、硬化不良を招きやすいことが懸念され、衝撃、交番加重などにより接着破壊、界面剥離を起こしやすいことが推察される。
【００１３】
ラジカル重合開始剤が添加された主剤と、特定の重合促進剤、すなわち２−メルカプトベンズイミダゾールと２価の銅化合物が添加された硬化剤とからなる常温速硬化性２液型アクリル組成物に関する技術が提案されている（特許文献３参照）。提案されている技術によれば、主剤、硬化剤の２液は使用直前に混合することを前提とするが、主剤、特定の硬化促進剤を含む硬化剤を各々被着体に塗り、両者を貼り合わせるだけでも硬化する、とされている。また、提案されている技術は、ラジカル重合反応で見られる誘導期間を超越した硬化反応速度を示すことが示されている。本提案では、硬化速度が異常に速いため、接着剤が被着体になじむ時間がとれず、被着体へのヌレ性が悪化して、接着力そのものが低下することが推察される。
【先行技術文献】
【特許文献】
【００１４】
【特許文献１】特開２００５−１７９５４８号公報
【特許文献２】特開２００３−２１２９１４号公報
【特許文献３】特開２００３−２９１５号公報
【発明の概要】
【発明が解決しようとする課題】
【００１５】
本発明は、２液型接着剤の主剤と硬化剤との簡単な混合でも、あるいは主剤と硬化剤とが接触するだけでも硬化反応が起こり、硬化反応が接着剤深部まで進行し強い接着力を発現する接着剤を提供することを課題とする。
【課題を解決するための手段】
【００１６】
本発明は、（ａ）分子主鎖に、下記構造式で示される化学構造（ａ１）
【００１７】
【化１】
0005510701.tif 000002
【００１８】
（ここで、Ｒ１は、水素原子またはメチル基、Ｒ２は、水素原子、炭素原子数２〜１２個のアルキル基、アルキル基の炭素原子数２〜６個のヒドロキシアルキル基、または、アルキル基の炭素原子数２〜６個のメトキシアルキル基であり、ｘは、モル分率を表し、０．４０〜０．９９８である。）
および、下記構造式で示される化学構造（ａ２）
【００１９】
【化２】
0005510701.tif 000003
【００２０】
（ここで、Ｒ３は、水素原子またはメチル基を表し、Ｗは、下記構造式で示される化学構造
【００２１】
【化３】
0005510701.tif 000004
【００２２】
（ここで、Ｒ４は、炭素原子数２〜６個のアルキル基、Ｒ５は、炭素原子数２〜４個のアルキル基、Ｒ６は、水素原子またはメチル基を表す。）
または、下記構造式で示される化学構造
【００２３】
【化４】
0005510701.tif 000005
【００２４】
（ここで、Ｒ７は、水素原子またはメチル基を表す。）
を表し、ｙはモル分率を表し、０．００２〜０．６０である。）
を含み、
（ｂ）分子側鎖に、下記構造式で示されるポリ（メタ）アクリル酸アルキルエステル枝ポリマー
【００２５】
【化５】
0005510701.tif 000006
【００２６】
（ここで、Ｒ８は、水素原子またはメチル基、Ｒ９は、炭素原子数１〜８個のアルキル基、ｐは、重合度を表し、２０〜５００の整数である。）
を有するアクリル樹脂を含む２液型接着剤組成物である。
【発明の効果】
【００２７】
本発明の接着剤組成物は、主剤と硬化剤とを被着体に塗り分けた後接着剤塗布面を貼合するだけで、低温、短時間で硬化反応が進行し、強い接着力を発現する。
【００２８】
本発明の接着剤組成物は、酸素による重合阻害を受けがたく、比較的低温（室温〜６０℃）で優れた硬化反応性を示す。
【００２９】
本発明の接着剤組成物は、接着剤の主剤と硬化剤とが接触するだけで、接着剤の深部まで硬化反応が進行し、すなわち、被着体界面でも硬化性が優れており、プラスチック、金属等の被着体の種類を問わず強い接着力を発現する。
【００３０】
本発明の接着剤組成物を使用することにより、深部硬化性不良のため従来不可能であった被着体への主剤、硬化剤の塗り分けが可能となり、これにより２液型接着剤の主剤と硬化剤との混合、混合により生じる巻き込み泡の脱泡、短いポットライフというやっかいな事柄から解放され、接着作業性を大幅に改善することができる。
【発明を実施するための最良の形態】
【００３１】
本発明は、（ａ）分子主鎖に、下記構造式で示される化学構造（ａ１）
【００３２】
【化６】
0005510701.tif 000007
【００３３】
（ここで、Ｒ１は、水素原子またはメチル基、Ｒ２は、水素原子、炭素原子数２〜１２個のアルキル基、アルキル基の炭素原子数２〜６個のヒドロキシアルキル基、または、アルキル基の炭素原子数２〜６個のメトキシアルキル基であり、ｘは、モル分率を表し、０．４０〜０．９９８である。）
および、下記構造式で示される化学構造（ａ２）
【００３４】
【化７】
0005510701.tif 000008
【００３５】
（ここで、Ｒ３は、水素原子またはメチル基を表し、Ｗは、下記構造式で示される化学構造
【００３６】
【化８】
0005510701.tif 000009
【００３７】
（ここで、Ｒ４は、炭素原子数２〜６個のアルキル基、Ｒ５は、炭素原子数２〜４個のアルキル基、Ｒ６は、水素原子またはメチル基を表す。）
または、下記構造式で示される化学構造
【００３８】
【化９】
0005510701.tif 000010
【００３９】
（ここで、Ｒ７は、水素原子またはメチル基を表す。）
を表し、ｙはモル分率を表し、０．００２〜０．６０である。）
を含み、
（ｂ）分子側鎖に、下記構造式で示されるポリ（メタ）アクリル酸アルキルエステル枝ポリマー
【００４０】
【化１０】
0005510701.tif 000011
【００４１】
（ここで、Ｒ８は、水素原子またはメチル基、Ｒ９は炭素原子数１〜８個のアルキル基、ｐは重合度を表し、２０〜５００の整数である。）
を有するアクリル樹脂を含む２液型接着剤組成物である。
【００４２】
本発明の接着剤組成物では、（ａ）分子主鎖に含まれる下記構造式で示される化学構造（ａ１）
【００４３】
【化１１】
0005510701.tif 000012
【００４４】
（ここで、Ｒ１は水素原子またはメチル基、Ｒ２は、水素原子、炭素原子数２〜１２個のアルキル基、アルキル基の炭素原子数２〜６個のヒドロキシアルキル基、または、アルキル基の炭素原子数２〜６個のメトキシアルキル基であり、ｘは、モル分率を表し、０．４０〜０．９９８である。）
のモル分率ｘは、０．４０〜０．９９８であり、好ましくは、０．８０〜０．９９８、より好ましくは、０．８５〜０，９９８であることが望ましい。本発明の接着剤組成物では、モル分率ｘは、０．９０〜０．９９５であるのがもっとも望ましく、接着剤の硬化性と接着性が向上する傾向が見られる。本発明の接着剤組成物では、モル分率ｘが０．４０未満の場合には、接着剤が脆くなり、接着強度が発現されない。モル分率が０．９９８を超える場合には、接着剤の硬化性が悪くなり接着剤の機械的強度、接着力が発揮されない。
【００４５】
本発明の接着剤組成物では、（ａ）分子主鎖に含まれる化学構造（ａ１）において、好ましくは、Ｒ２は、水素原子、炭素原子数２〜８個のアルキル基、アルキル基の炭素原子数２〜４個のヒドロキシアルキル基、または、アルキル基の炭素原子数２〜４個のメトキシアルキル基である。
【００４６】
本発明の接着剤組成物では、（ａ）分子主鎖に含まれる下記構造式で示される化学構造（ａ１）は、
【００４７】
【化１２】
0005510701.tif 000013
【００４８】
（ここで、Ｒ１は、水素原子またはメチル基、Ｒ２は、水素原子、炭素原子数２〜１２個のアルキル基、アルキル基の炭素原子数２〜６個のヒドロキシアルキル基、または、アルキル基の炭素原子数２〜６個のメトキシアルキル基であり、ｘは、モル分率を表し、０．４０〜０．９９８である。）
アクリル樹脂製造時に、例えば、アクリル酸エチル、アクリル酸ｎ−ブチル、アクリル酸イソブチル、アクリル酸ターシャリーブチル、アクリル酸シクロヘキシル、アクリル酸２−エチルヘキシル、アクリル酸ラウリル、アクリル酸イソボルニル、メタクリル酸エチル、メタクリル酸ｎ−ブチル、メタクリル酸イソブチル、メタクリル酸ターシャリーブチル、メタクリル酸シクロヘキシル、メタクリル酸２−エチルヘキシル、メタクリル酸ラウリル、メタクリル酸イソボルニル等の（メタ）アクリル酸アルキル単量体、アクリル酸、メタクリル酸等のカルボキシル基含有アクリル単量体、アクリル酸２−ヒドロキシエチル、アクリル酸２−ヒドロキシプロピル、アクリル酸４−ヒドロキシブチル、メタクリル酸２−ヒドロキシエチル、メタクリル酸２−ヒドロキシプロピル、メタクリル酸４−ヒドロキシブチル等の水酸基含有アクリル単量体、アクリル酸２−メトキシエチル、アクリル酸３−メトキシプロピル、アクリル酸４−メトキシブチル、メタクリル酸２−メトキシエチル、メタクリル酸３−メトキシプロピル、メタクリル酸４−メトキシブチル等のアルコキシアルキル基含有アクリル単量体等を使用することにより製造できる。本発明の接着剤組成物では、これらのアクリル単量体は単独で使用しても、２種類以上の混合物で使用してもよい。
【００４９】
本発明の接着剤組成物では、これらのアクリル単量体のなかでは、好ましくは、アクリル酸エチル、アクリル酸ｎ−ブチル、アクリル酸シクロヘキシル、アクリル酸２−エチルヘキシルなどのアルキル基の炭素原子数が２〜８個の（メタ）アクリル酸アルキルエステル、アクリル酸２−ヒドロキシエチル、アクリル酸４−ヒドロキシブチル、メタクリル酸２−ヒドロキシエチル、メタクリル酸４−ヒドロキシブチル等のアルキル基の炭素原子数が２〜４個の水酸基含有アクリル単量体、カルボキシル基含有アクリル単量体としてメタクリル酸、メトキシアルキル基含有アクリル単量体としてアルキル基の炭素原子数が２〜４個のアクリル酸２−メトキシエチルなどが推奨される。本発明の接着剤組成物では、これらのアクリル単量体は単独で使用しても、２種類以上の混合物で使用してもよい。本発明の接着剤組成物では、これらのアクリル単量体が使用されるとき、アクリル樹脂製造が容易であり、強靱で耐衝撃性に優れた接着剤が製造される傾向がある。
【００５０】
本発明の接着剤組成物では、これらのアクリル単量体以外にも、好ましくは、アクリル酸メチル、アクリル酸ステアリル、メタクリル酸メチル、メタクリル酸ステアリル等の（メタ）アクリル酸アルキルエステル、ジシクロペンタニルアクリレート、ジシクロペンテニルオキシエチルアクリレート、ジシクロペンタニルメタクリレート、ジシクロペンテニルオキシエチルメタクリレート等のシクロペンタジエニル系（メタ）アクリル酸エステル、ポリエチレングリコールモノ（メタ）アクリレート、ポリプロピレングリコールモノ（メタ）アクリレート等の水酸基含有アクリル単量体、アクリル酸Ｎ，Ｎ−ジメチルアミノエチル、アクリル酸Ｎ，Ｎ−ジエチルアミノエチル、メタクリル酸Ｎ，Ｎ−ジメチルアミノエチル、メタクリル酸Ｎ，Ｎ−ジエチルアミノエチル等のアミノ基含有アクリル単量体、アクリルアミド、Ｎ，Ｎ−ジメチルアクリルアミド、メタクリルアミド、Ｎ，Ｎ−ジメチルメタクリルアミド、ダイアセトンアクリルアミド等のアミド基含有アクリル単量体、γ−メタクリロイルオキシプロピルトリメトキシシラン、γ−メタクリロイルオキシプロピルトリエトキシシラン等のアルコキシシラン基含有アクリル単量体等のアクリル単量体が使用されてもよい。本発明の接着剤組成物では、これらのアクリル単量体は単独で使用しても、２種類以上の混合物で使用してもよい。
【００５１】
本発明の接着剤組成物では、（ａ）分子主鎖に下記構造式で示される化学構造（ａ２）
【００５２】
【化１３】
0005510701.tif 000014
【００５３】
（ここで、Ｒ３は、水素原子またはメチル基を表し、Ｗは、下記構造式で示される化学構造
【００５４】
【化１４】
0005510701.tif 000015
【００５５】
（ここで、Ｒ４は、炭素原子数２〜６個のアルキル基、Ｒ５は、炭素原子数２〜４個のアルキル基、Ｒ６は、水素原子またはメチル基を表す。）
または、下記構造式で示される化学構造
【００５６】
【化１５】
0005510701.tif 000016
【００５７】
（ここで、Ｒ７は、水素原子またはメチル基を表す。）
を表し、ｙはモル分率を表し０．００２〜０．６０である。）
が含まれる。
【００５８】
本発明の接着剤組成物の化学構造（ａ２）において、好ましくは、Ｒ４は、炭素原子数２〜４個のアルキル基であり、ｙは、０．００５〜０．１０である。
【００５９】
（ａ）分子主鎖に含まれるこの化学構造（ａ２）は、すなわち下記構造式で示される化学構造（ａ２−１）、
【００６０】
【化１６】
0005510701.tif 000017
【００６１】
（ここで、Ｒ３は、水素原子またはメチル基、Ｒ４は、炭素原子数２〜６個のアルキル基、Ｒ５は、炭素原子数２〜４個のアルキル基、Ｒ６は、水素原子またはメチル基、ｙは、モル分率を表し、０．００２〜０．６０である。）
または、下記構造式で示される化学構造（ａ２−２）
【００６２】
【化１７】
0005510701.tif 000018
【００６３】
（ここで、Ｒ３は、水素原子またはメチル基、Ｒ７は、水素原子またはメチル基を表す。）
である。
【００６４】
本発明の接着剤組成物では、下記構造式で示される化学構造（ａ２−１）は
【００６５】
【化１８】
0005510701.tif 000019
【００６６】
（ここで、Ｒ３は、水素原子またはメチル基、Ｒ４は、炭素原子数２〜６個のアルキル基、Ｒ５は、炭素原子数２〜４個のアルキル基、Ｒ６は、水素原子またはメチル基、ｙはモル分率を表し、０．００２〜０．６０である。）
好ましくは、分子側鎖に水酸基を有するアクリル樹脂と、好ましくは、下記構造式で示されるイソシアネート基含有アクリル単量体
【００６７】
【化１９】
0005510701.tif 000020
【００６８】
（ここで、Ｒ５は、炭素原子数２〜４個のアルキル基、Ｒ６は、水素原子またはメチル基を表す。）
との付加反応により製造される。
【００６９】
本発明の接着剤組成物では、本発明で好ましく使用されるイソシアネート基含有アクリル単量体としては、好ましくは、アクリル酸２−イソシアネートエチル、アクリル酸３−イソシアネートプロピル、アクリル酸４−イソシアネートブチル、メタクリル酸２−イソシアネートエチル、メタクリル酸３−イソシアネートプロピル、メタクリル酸４−イソシアネートブチル等が例示される。本発明の接着剤組成物では、これらのイソシアネート基含有アクリル単量体は単独で使用しても、２種類以上の混合物で使用してもよい。
【００７０】
本発明の接着剤組成物では、イソシアネート基含有アクリル単量体としては、例えば、「カレンズＭＯＩ（メタクリル酸２−イソシアネートエチル）」（昭和電工の製品）等の上市されているものを任意に使用することができる。
【００７１】
本発明の接着剤組成物では、モル分率ｙは、０．００２〜０．６０であり、好ましくは、０．００２〜０．２０、より好ましくは、０．００２〜０．１５であるのが望ましい。本発明の接着剤組成物では、モル分率ｙが０．００２未満の場合には、接着剤の硬化性が悪化し、同時に架橋密度が不足するため接着剤の機械的強度が低下して十分な接着力が発揮されない。モル分率ｙが０．６０を超える場合にも、接着剤の硬化性が悪化し、同時に架橋密度が不足するため接着剤の機械的強度が低下して十分な接着力が発揮されない。本発明の接着剤組成物では、モル分率ｙは０．００５〜０．１０であるのがもっとも望ましく、接着剤の貯蔵安定性、硬化性にバランスがとれ、機械的強度が高く、強い接着力を発揮する傾向が見られる。
【００７２】
ここで、本発明の接着剤組成物では、モル分率ｙは、アクリル樹脂に使用されるアクリル単量体のモル数合計からイソシアネート基含有アクリル単量体との付加反応により消費される水酸基含有アクリル単量体のモル数を差し引いたアクリル単量体モル数と、付加反応のために使用されるイソシアネート基含有アクリル単量体とのモル数の合計を１．０００モルとしたとき、これに対するイソシアネート基含有アクリル単量体の占める割合を表す。例を示せば、アクリル酸ｎ−ブチル（分子量１２８）８１ｇ／アクリル酸２−メトキシエチル（分子量１３０）１０ｇ／メタクリル酸２−ヒドロキシエチル（分子量１３０）７．５ｇ／メタクリル酸（分子量８６）１．５ｇからなるアクリル樹脂（モル分率は、アクリル酸ｎ−ブチル０．８０６／アクリル酸２−メトキシエチル０．０９８／メタクリル酸２−ヒドロキシエチル０．０７３５／メタクリル酸０．０２２）に、メタクリル酸２−イソシアネートエチル（分子量１５５）２．７ｇ（メタクリル酸２−ヒドロキシエチルの３０モル％）を付加反応すれば、付加反応後のアクリル樹脂のモル分率はアクリル酸ｎ−ブチル０．８０６／アクリル酸２−メトキシエチル０．０９８／メタクリル酸２−ヒドロキシエチル０．０５１／メタクリル酸０．０２２／ｙ＝０．０２２となる。
【００７３】
本発明の接着剤組成物では、（ａ）分子主鎖に含まれる下記構造式で示される化学構造（ａ２−２）は、
【００７４】
【化２０】
0005510701.tif 000021
【００７５】
（ここで、Ｒ３は、水素原子またはメチル基、Ｒ７は、水素原子またはメチル基を表す。）
好ましくは分子側鎖にカルボキシル基を有するアクリル樹脂と、好ましくは下記構造式で示されるエポキシ基含有アクリル単量体
【００７６】
【化２１】
0005510701.tif 000022
【００７７】
（ここで、Ｒ７は、水素原子またはメチル基を表す。）
との付加反応により製造される。
【００７８】
本発明の接着剤組成物では、本発明で好ましく使用されるエポキシ基含有アクリル単量体としては、アクリル酸グリシジル、メタクリル酸グリシジルなどが例示される。本発明の接着剤組成物では、これらのエポキシ基含有アクリル単量体は単独で使用しても、２種類以上の混合物で使用してもよい。
【００７９】
本発明の接着剤組成物では、モル分率ｙは、０．００２〜０．６０、好ましくは、０．００２〜０．２０、より好ましくは、０．００２〜０．１５であるのが望ましい。本発明の接着剤組成物では、モル分率ｙが０．００２未満の場合には、接着剤の硬化性が悪化し、同時に架橋密度が不足するため接着剤の機械的強度が低下して十分な接着力が発揮されない。モル分率ｙが０．６０を超える場合にも、接着剤の硬化性が悪化し、同時に架橋密度が不足するため接着剤の機械的強度が低下して十分な接着力が発揮されない。本発明の接着剤組成物では、モル分率ｙは０．００５〜０．１０であるのがもっとも望ましく、接着剤の貯蔵安定性、硬化性にバランスがとれ、機械的強度が高く、強い接着力を発揮する傾向が見られる。
【００８０】
ここで、本発明の接着剤組成物では、モル分率ｙは、アクリル樹脂に使用されるアクリル単量体のモル数合計からエポキシ基含有アクリル単量体との付加反応により消費されるカルボキシルエポキシ基含有アクリル単量体のモル数を差し引いたアクリル単量体モル数と、付加反応のために使用されるエポキシ基含有アクリル単量体とのモル数の合計を１．０００モルとしたとき、これに対するエポキシ基含有アクリル単量体の占める割合を表す。例を示せば、アクリル酸ｎ−ブチル（分子量１２８）８２ｇ／アクリル酸２−メトキシエチル（分子量１３０）１０ｇ／メタクリル酸２−ヒドロキシエチル（分子量１３０）５ｇ／メタクリル酸（分子量８６）３ｇからなるアクリル樹脂（モル分率は、アクリル酸ｎ−ブチル０．８１０／アクリル酸２−メトキシエチル０．０９７２／メタクリル酸２−ヒドロキシエチル０．０４８６／メタクリル酸０．０４４１）に、メタクリル酸グリシジル（分子量１４２）２．５ｇ（メタクリル酸２−ヒドロキシエチルの５０モル％）を付加反応すれば、付加反応後のアクリル樹脂のモル分率はアクリル酸ｎ−ブチル０．８１０／アクリル酸２−メトキシエチル０．０９７２／メタクリル酸２−ヒドロキシエチル０．０４８６／メタクリル酸０．０２２１／ｚ＝０．０２２１となる。
【００８１】
本発明の接着剤組成物では、（ａ）分子主鎖に含まれる下記構造式で示される化学構造（ａ２）
【００８２】
【化２２】
0005510701.tif 000023
【００８３】
（ここで、Ｒ３は、水素原子またはメチル基を表し、Ｗは、下記構造式で示される化学構造
【００８４】
【化２３】
0005510701.tif 000024
【００８５】
（ここで、Ｒ４は、炭素原子数２〜６個のアルキル基、Ｒ５は、炭素原子数２〜４個のアルキル基、Ｒ６は、水素原子またはメチル基を表す。）
または、下記構造式で示される化学構造
【００８６】
【化２４】
0005510701.tif 000025
【００８７】
（ここで、Ｒ７は、水素原子またはメチル基を表す。）
を表し、ｙはモル分率を表し０．００２〜０．６０である。）
のなかでは、下記構造式で示される化学構造（ａ２−２）
【００８８】
【化２５】
0005510701.tif 000026
【００８９】
（ここで、Ｒ３は、水素原子またはメチル基、Ｒ７は、水素原子またはメチル基を表し、ｙは、モル分率を表し、０．００５〜０．１０である。）
であることが推奨される。本発明の接着剤組成物では、アクリル樹脂が分子主鎖に下記構造式で示される化学構造（ａ２−２）
【００９０】
【化２６】
0005510701.tif 000027
【００９１】
（ここで、Ｒ３は、水素原子またはメチル基、Ｒ７は、水素原子またはメチル基を表し、ｙは、モル分率を表し、０．００５〜０．１０である。）
を有することにより、アルミニウム、鉄、銅、チタン合金などの金属への接着力が向上し、強い界面接着力と機械的強度を発揮する傾向が見られる。
【００９２】
本発明の接着剤組成物では、化学構造（ａ２）は、より好ましくは、下記構造式で示される化学構造
【００９３】
【化２７】
0005510701.tif 000028
【００９４】
（ここで、ｙはモル分率を表し、０．００５〜０．１０である。）
である。
【００９５】
本発明の接着剤組成物では、アクリル樹脂は分子側鎖に下記構造式で示されるポリ（メタ）アクリル酸アルキルエステル枝ポリマー
【００９６】
【化２８】
0005510701.tif 000029
【００９７】
（ここで、Ｒ８は、水素原子またはメチル基、Ｒ９は、炭素原子数１〜８個のアルキル基、ｐは、重合度を表し、２０〜５００の整数である。）
を有する。
【００９８】
本発明の接着剤組成物では、ポリ（メタ）アクリル酸アルキルエステル枝ポリマーは、好ましくは、アクリル樹脂製造時に、好ましくは、ポリ（メタ）アクリル酸アルキルエステルマクロモノマーを使用することにより製造される。本発明の接着剤組成物では、アクリル樹脂製造時に好ましく使用されるポリ（メタ）アクリル酸アルキルエステルマクロモノマーとしては、ポリアクリル酸ｎ−ブチルマクロモノマー、ポリメタクリル酸メチルマクロモノマー、ポリメタクリル酸ｎ−ブチルマクロモノマーなどが例示される。本発明の接着剤組成物では、本発明で好ましく使用される（メタ）アクリル酸アルキルエステルマクロモノマーは単独で使用しても、２種類以上の混合物で使用してもよい。また、本発明の接着剤組成物では、接着剤の物性改善や相溶化のためにポリ（メタ）アクリル酸アルキルエステルマクロモノマー以外にも、ポリスチレンマクロモノマー、ポリアクリロニトリルマクロモノマーなどを併用することもできる。
【００９９】
本発明の接着剤組成物では、本発明で好ましく使用されるポリ（メタ）アクリル酸アルキルエステルマクロモノマーとして上市されているものとしては、「アロンマクロマーＡＡ−６」、「アロンマクロマーＡＢ−６」（以上、東亞合成の製品）などが例示される。接着剤の物性改善や相溶化のために使用できるポリスチレンマクロモノマーとしては「アロンマクロマーＡＳ−６」、ポリアクリロニトリルマクロモノマーとしては「アロンマクロマーＡＮ−６」（以上、東亞合成の製品）などが例示される。
【０１００】
本発明の接着剤組成物では、ポリ（メタ）アクリル酸アルキルエステルマクロモノマーの重合度ｐは、２０〜５００であり、好ましくは３０〜２５０、より好ましくは３０〜２００であることが望ましい。本発明の接着剤組成物では、重合度ｐが２０未満の場合には、アクリル樹脂主鎖（マトリックス）と側鎖（ブランチ）の相溶性が向上するため、接着剤の被着体へのヌレ性、浸透性が低下する。重合度ｐが５００を超える場合には、非相溶性が拡大しすぎて接着剤のチキソトロピー性が強くなりすぎ、ヌレ性が悪化して接着力が低下する。
【０１０１】
本発明の接着剤組成物では、アクリル樹脂が分子側鎖に下記構造式で示されるポリ（メタ）アクリル酸アルキルエステル枝ポリマー
【０１０２】
【化２９】
0005510701.tif 000030
【０１０３】
（ここで、Ｒ８は、水素原子またはメチル基、Ｒ９は、炭素原子数１〜８個のアルキル基、ｐは、重合度を表し、２０〜５００の整数である。）
を有する。本発明の接着剤組成物は、好ましくは、ラジカル重合反応により硬化する２液型接着剤であり、主剤、硬化剤がラフな混合状態であったとしても、主剤と硬化剤が混合されることなく被着体に塗布され被着体の接着剤塗布面が貼合されるだけであったとしても、すなわち主剤と硬化剤は接着にあたり接触するだけという状態になるが、接着剤は被着体界面まで、すなわち接着剤の深部まで必要十分な状態に硬化し、強い接着力を発揮する。
【０１０４】
このことは、本発明の接着剤組成物では、本発明の接着剤に使用されるアクリル樹脂が分子側鎖にポリ（メタ）アクリル酸アルキルエステル枝ポリマーを有するために、本発明の接着組成物の主剤および硬化剤が自己構造化、輸送現象および拡散挙動と推察される機能を発揮し、主剤および硬化剤の拡散、混合を促進されるためと考えられる。この結果として、本発明の接着剤組成物では、２液型接着剤の主剤と硬化剤を被着体双方に塗り分けた場合でも、主剤と硬化剤の拡散、混合がスムースに進行し、接着剤の深部硬化性が発揮され強靱な接着力が発揮される。また、本発明の接着剤組成物では、本発明の接着剤に使用されるアクリル樹脂が分子側鎖にポリ（メタ）アクリル酸アルキルエステル枝ポリマーを有するために、接着剤の被着体へのなじみ性、ヌレ性が大きく向上し、被着体界面での硬化性も向上して、被着体との界面での接着力が向上される傾向が見られる。
【０１０５】
本発明の接着剤組成物では、本発明で好ましく使用されるポリ（メタ）アクリル酸アルキルエステルマクロモノマーは、アクリル樹脂製造に使用されるアクリル単量体合計量を１００重量％として、好ましくは０．２〜３０重量％、より好ましくは０．５〜２０重量％、さらに好ましくは１．０〜２０重量％使用されるのが望ましい。本発明の接着剤組成物では、ポリ（メタ）アクリル酸アルキルエステルマクロモノマーの使用量が０．２重量％未満の場合には、主剤、硬化剤の拡散、混合がスムースに進行せず、被着体界面で硬化不良を起こす場合が見られる。ポリ（メタ）アクリル酸アルキルエステルマクロモノマーの使用量が３０重量％を超える場合には、アクリル樹脂分子内部での非相溶性が強くなりすぎ、接着力が低下する傾向が見られる。
【０１０６】
本発明の接着剤組成物では、好ましくは、（ａ）分子主鎖に下記構造で示される化学構造（ａ３）を有することにより、さらに接着強度を上げることができる。  
【０１０７】
【化３０】
0005510701.tif 000031
【０１０８】
ここで、ｚは、モル分率を表し、好ましくは、０．００１〜０．５０であり、このとき、化学構造（ａ１）のモル分率ｘが、好ましくは、０．１０〜０．９９７であり、化学構造（ａ２）のモル分率ｙが、好ましくは、０．００２〜０．４０である。モル分率ｚは、より好ましくは、０．０１〜０．１である。化学構造（ａ３）は、好ましくは、アクリル樹脂製造時において、Ｎ−ビニルピロリドンを使用することによって追加することができ、これにより接着強度をより向上させることができる。モル分率ｚが０．００１〜０．５０の場合、接着強度向上の効果の発現が十分である。
【０１０９】
本発明の接着剤組成物では、アクリル樹脂は、溶液重合、懸濁重合、乳化重合等の公知の重合方法を適用することができるが、好ましくは、塊状ラジカル共重合で製造されるのが望ましい。本発明の接着剤組成物では、アクリル樹脂が塊状ラジカル共重合で製造されるとき、アクリル樹脂中に含有される接着剤として不必要あるいは好ましくない有機溶媒や未反応アクリル単量体の量を最小限に抑制することができ、接着剤の貯蔵安定性、硬化性、接着力に好ましい影響を及ぼす傾向が見られる。本発明の接着剤組成物では、この観点から、アクリル樹脂の重合率は、好ましくは、９０％以上、より好ましくは、９５％以上、さらに好ましくは、９７％以上であることが推奨される。ここで、本発明の接着剤組成物では、塊状ラジカル共重合とは、成書（例えば、「ラジカル重合ハンドブック」（エヌ・ティー・エス発行）、１９９９、ｐ６，４９１，４９９，５０５，５６６）などに記載されている方法である。すなわち、本発明の接着剤組成物では、塊状ラジカル共重合とは、アクリル単量体やスチレンモノマー等のビニル基を有するモノマーのラジカル共重合を行う際に用いられる方法の一つである。溶媒を使用しないで、アクリル単量体やスチレンモノマー等のビニル基を有するモノマーだけをそのまま、あるいはアゾビスイソブチロニトリル、過酸化ベンゾイル等の重合開始剤を加えて、加熱して重合を行う方法である。
【０１１０】
本発明の接着剤組成物では、アクリル樹脂の製造方法として好ましく選択される塊状ラジカル共重合が、好ましくは下記構造式で示されるα−メチルスチレンダイマー
【０１１１】
【化３１】
0005510701.tif 000032
【０１１２】
の１モルに対して、重合開始剤を、好ましくは、０．１〜１．０モル、より好ましくは、０．２〜０．８５モル、さらに好ましくは、０．２５〜０．８４モルの範囲で使用し、塊状ラジカル共重合されるのが推奨される。本発明の接着剤組成物では、重合開始剤の使用量が０．１〜１．０モルの範囲で使用されるとき、塊状ラジカル共重合時の重合温度制御が容易であり、急激な発熱や暴走反応が起こらず、工業的にアドバンテージのある製造温度、製造時間でアクリル樹脂を製造することができる傾向が見られる。
【０１１３】
本発明の接着剤組成物では、アクリル樹脂の製造に好ましく使用される重合開始剤として、過酸化ベンゾイル、ｔ−ブチル−パーオキシ−２−エチルヘキサノエート、ｔ−ブチルパーオキシ−ベンゾエートなどの有機過酸化物、２，２´−アゾビスイソブチロニトリル、２，２´−アゾビス（２，４−ジメチルバレロイソブチロニトリル）、２，２´−アゾビス(２−メチルブチロニトリル)などの有機アゾ系重合開始剤などが例示される。本発明の接着剤組成物では、これらの重合開始剤は単独で使用しても、２種類以上の混合物で使用してもよい。本発明の接着剤組成物では、アクリル樹脂の製造に好ましく使用される重合開始剤は、アクリル樹脂に使用されるアクリル単量体の合計量を１００重量部として、好ましくは、０．０２〜２０重量部、より好ましくは、０．０５〜１８重量部、さらに好ましくは、０．０５〜１６重量部使用されるのが望ましい。本発明の接着剤組成物では、重合開始剤の使用量が０．０２〜２０重量部のとき、アクリル樹脂製造時の重合温度制御が容易となる傾向が見られる。
【０１１４】
本発明の接着剤組成物では、アクリル樹脂の重量平均分子量が、好ましくは、３０００〜２０万、酸価が、好ましくは、３．０〜３５ｍｇＫＯＨ、水酸基価が、好ましくは、５〜７０ｍｇＫＯＨであることが望ましい。
【０１１５】
本発明の接着剤組成物では、アクリル樹脂の重量平均分子量は、好ましくは、３０００〜２０万、より好ましくは、５０００〜１６万、さらに好ましくは、２万〜１２万であることが望ましい。本発明の接着剤組成物では、アクリル樹脂の重量平均分子量が３０００〜２０万のとき、接着剤のハンドリング性、被着体へのヌレ性が向上する傾向が見られ、接着力が向上する場合が見られる。ここで、本発明の接着剤組成物では、アクリル樹脂の重量平均分子量は、ゲルパーミエーションクロマトグラフィー（ＧＰＣ）ＨＬＣ−８２２０ＧＰＣ（東ソー（株）の試験装置）を使用して測定した。
【０１１６】
本発明の接着組成物では、アクリル樹脂の酸価は、好ましくは、３．０〜３５ｍｇＫＯＨ、より好ましくは、５．０〜３０ｍｇＫＯＨ、さらに好ましくは、５．０〜２０ｍｇＫＯＨであることが望ましい。本発明の接着組成物では、アクリル樹脂の酸価が３．０〜３５ｍｇＫＯＨのとき、被着体との間で強い相互作用が働き、接着強度が向上する傾向が見られる。ここで、本発明の接着組成物では、アクリル樹脂の酸価は、ＪＩＳ  Ｋ  ５４０７：１９９７に従い測定した。
【０１１７】
本発明の接着組成物では、アクリル樹脂の水酸基価は、好ましくは、５〜７０ｍｇＫＯＨ、より好ましくは、８〜３５ｍｇＫＯＨ、さらに好ましくは、１０〜３０ｍｇＫＯＨであることが望ましい。本発明の接着組成物では、アクリル樹脂の水酸基価が５〜７０ｍｇＫＯＨのとき、被着体との間で強い相互作用が働き、接着強度が向上する傾向が見られる。ここで、本発明の接着組成物では、アクリル樹脂の水酸基価は、アクリル樹脂に使用されるアクリル単量体に占める水酸基含有アクリル単量体の重量分率（％）をもとに、水酸基含有アクリル単量体の重量分率（％）／水酸基含有アクリル単量体の分子量×５６１で算出した。
【０１１８】
本発明の接着組成物は、接着剤組成物が、好ましくは、さらに下記構造式のジシクロペンタジエニル基含有アクリル単量体
【０１１９】
【化３２】
0005510701.tif 000033
【０１２０】
（ここで、Ｒ９は、水素原子またはメチル基、ａは、０または１〜４の整数を表す。）
を含むことが推奨される。
【０１２１】
本発明の接着組成物では、本発明の接着剤組成物で好ましく使用されるジシクロペンタジエニル基含有アクリル単量体としては、ジシクロペンテニルオキシアクリレート、ジシクロペンテニルオキシエチルアクリレート、ジシクロペンテニルオキシメタクリレート、ジシクロペンテニルオキシエチルメタクリレートなどが例示される。本発明の接着組成物では、これらの好ましく使用されるジシクロペンタジエニル基含有アクリル単量体は単独で使用しても、２種類以上の混合物で使用してもよい。本発明の接着剤組成物で好ましく使用されるジシクロペンタジエニル基含有アクリル単量体として上市されているものは、例えば「ＦＡＮＣＲＹＬ  ＦＡ−５１１」、「ＦＡＮＣＲＹＬ  ＦＡ−５１２Ｍ」（以上、日立化成工業の製品）などが例示される。
【０１２２】
本発明の接着剤組成物では、本発明で好ましく使用されるジシクロペンタジエニル基含有アクリル単量体は、接着剤の硬化性を改善し、ことさら酸素による硬化阻害を抑制して鉄、アルミニウム合金、銅等の金属、および、ポリプロピレンアロイ、ナイロン、ＡＢＳ樹脂等のプラスチック類、への接着力を向上する傾向が見られる。
【０１２３】
本発明の接着組成物では、本発明で好ましく使用されるジシクロペンタジエニル基含有アクリル単量体は、アクリル樹脂の使用量を１００重量部として、好ましくは２〜４００重量部、より好ましくは５〜３００重量部、さらに好ましくは１０〜２５０重量部使用されるのが望ましい。本発明の接着組成物では、ジシクロペンタジエニル基含有アクリル単量体の使用量が２〜４００重量部のとき、接着剤の被着体へのヌレ性が向上し接着力が向上する傾向が見られる。
【０１２４】
本発明の接着組成物では、接着剤組成物が好ましくはさらに下記構造式のエチレンオキサイド変性ビスフェノールＡジ（メタ）アクリレート
【０１２５】
【化３３】
0005510701.tif 000034
【０１２６】
（ここで、Ｒ１０は、水素原子またはメチル基、Ｒ１１は、水素原子またはメチル基、ｂ、ｃは１〜１０の整数を表す。）
を含むことが推奨される。
【０１２７】
本発明の接着組成物で好ましく使用されるエチレンオキサイド変性ビスフェノールＡジ（メタ）アクリレートとしては、上市されているものとして、例えば、「ＮＫエステルＢＰＥ−１００」、「ＮＫエステルＢＰＥ−２００」、「ＮＫエステルＢＰＥ−３００」、「ＮＫエステルＢＰＥ−５００」、「ＮＫエステルＢＰＥ−１３００Ｎ」、「ＮＫエステルＡＢＥ−３００」、「ＮＫエステルＡ−ＢＰＥ−４」、「ＮＫエステルＡ−ＢＰＥ−１０」（以上、新中村化学の製品）、「アロニックスＭ−２１０」（以上、東亞合成の製品）、「ＦＡＮＣＲＹＬ  ＦＡ−３２１Ａ」、「ＦＡＮＣＲＹＬ  ＦＡ−３２４Ａ」、「ＦＡＮＣＲＹＬ  ＦＡ−３２０Ｍ」、「ＦＡＮＣＲＹＬ  ＦＡ−３２１Ｍ」、「ＦＡＮＣＲＹＬ  ＦＡ−３２１８Ｍ」（以上、日立化成工業の製品）等が例示される。本発明の接着剤組成物では、これらのエチレンオキサイド変性ビスフェノールＡジ（メタ）アクリレートは単独で使用しても、２種類以上の混合物で使用してもよい
本発明の接着剤組成物では、本発明で好ましく使用されるエチレンオキサイド変性ビスフェノールＡジ（メタ）アクリレートは、本発明で好ましく使用されるジシクロペンタジエニル基含有アクリル単量体と同様に接着剤の硬化性を改善し、鉄、アルミニウム合金、銅等の金属、および、ポリプロピレンアロイ、ナイロン、ＡＢＳ樹脂等のプラスチック類、への接着力を向上する傾向が見られる。
【０１２８】
本発明の接着組成物では、本発明で好ましく使用されるエチレンオキサイド変性ビスフェノールＡジ（メタ）アクリレートは、アクリル樹脂の使用量を１００重量部として、好ましくは、２〜４００重量部、より好ましくは、５〜３００重量部、さらに好ましくは、１０〜２００重量部使用されるのが望ましい。本発明の接着組成物では、エチレンオキサイド変性ビスフェノールＡジアクリレートの使用量が２〜４００重量部のとき、接着剤の硬化性が向上し接着力が向上する傾向が見られる。
【０１２９】
本発明の接着剤組成物では、接着剤を好ましくは３次元架橋し、接着剤の機械的強度を高め、接着力を向上するために、好ましくは硬化剤および硬化促進剤を使用することが推奨される。
【０１３０】
本発明の接着剤組成物では、好ましく使用される硬化剤として、好ましくは有機過酸化物の使用が推奨される。本発明の接着剤組成物では、好ましく使用される有機過酸化物としては、メチルエチルケトンパーオキサイド、シクロヘキサノンパーオキサイド、メチルシクロヘキサノンパーオキサイド、１，１−ビス（ｔ−ヘキシルパーオキシ）３，３，５−トリメチルシクロヘキサン、１，１−ビス（ｔ−ヘキシルパーオキシ）シクロヘキサン、クメンハイドロパーオキサイド、過酸化ベンゾイル等が例示される。本発明の接着剤組成物では、これらの有機過酸化物は単独で使用しても、２種類以上の混合物で使用してもよい。（有機過酸化物に関する参考文献：１５３０８の化学商品、化学工業日報社（２００８）、ｐ６２８−６５０）
本発明の接着剤組成物では、硬化剤として好ましく使用される有機過酸化物は、接着剤組成物１００重量部に対し、好ましくは、０．０２〜２０重量部、より好ましくは、０．２〜１０重量部、さらに好ましくは、０．１〜１０重量部使用されるのが望ましい。本発明の接着剤組成物では、硬化剤として好ましく使用される有機過酸化物の使用量が０．０２〜２０重量部のとき、接着剤の硬化性がよく、比較的低温（室温〜６０℃）、短時間（数分〜６０分）で実用的に十分な接着強度を発揮する傾向が見られる。
【０１３１】
本発明の接着剤組成物では、好ましく使用される接着促進剤としては、好ましくは遷移金属塩、尿素化合物、サッカリン、Ｎ，Ｎ−ジメチルパラトルイジンなどの３級アミン化合物などが例示される。本発明の接着剤組成物では、好ましく使用される遷移金属塩として、好ましくは有機金属石鹸を使用することが推奨される。本発明の接着剤組成物では、本発明で好ましく使用される有機金属石鹸としては、ナフテン酸コバルト、ナフテン酸マンガン、ナフテン酸鉄、ナフテン酸カルシウム、ナフテン酸亜鉛、ナフテン酸鉛、ナフテン酸銅、ナフテン酸マンガン、ナフテン酸バナジウム、オクチル酸コバルト、オクチル酸マンガン、オクチル酸鉄、オクチル酸カルシウム、オクチル酸亜鉛、オクチル酸鉛、オクチル酸銅、オクチル酸マンガン、オクチル酸バナジウム等が例示される。本発明の接着剤組成物では、これらの有機金属石鹸は単独で使用しても、２種類以上の混合物で使用してもよい。本発明の接着剤組成物では、好ましく使用される尿素化合物として、エチレンチオ尿素、トリメチルチオ尿素などが例示される。本発明の接着剤組成物では、これらの尿素化合物は単独で使用しても、２種類以上の混合物として使用してもよい。また、本発明の接着剤組成物では、さらに硬化性を改善するために、Ｎ，Ｎ−ジメチルアセトアミド、Ｎ，Ｎ−ジメチルアセトアセトアミドなどの化合物を、遷移金属塩、尿素化合物と併用してもよい。
【０１３２】
本発明の接着剤組成物では、本発明で好ましく使用される硬化促進剤は、接着剤組成物１００重量部に対し、好ましくは、０．０２〜２０重量部、より好ましくは、０．２〜１０重量部、さらに好ましくは、０．１〜１０重量部使用されるのが望ましい。本発明の接着剤組成物では、好ましく使用される硬化促進剤の使用量が０．０２〜２０重量部のとき、接着剤の硬化性がよく、比較的低温（室温〜６０℃）、短時間（数分〜６０分）で十分な接着強度を発揮する傾向が見られる。また、空気による硬化阻害を軽減できる傾向が見られる。
【０１３３】
本発明の接着剤組成物では、接着剤の貯蔵安定性を改善するために好ましくは重合禁止剤や酸化防止剤を使用することができる。本発明の接着剤組成物では、好ましく使用される重合禁止剤、酸化防止剤としては、ｐ−メトキシフェノール、トルハイドロキノン、ｔ−ブチルカテコール、４−ベンゾイル−２，２，６，６−テトラメチル−ピペリジンなどのヒンダードアミン化合物などが例示される。本発明の接着剤組成物では、好ましく使用されるこれらの重合禁止剤、酸化防止剤は単独で使用しても、２種類以上の混合物で使用してもよい。
【０１３４】
本発明の接着剤組成物では、好ましく使用される重合禁止剤、酸化防止剤は、好ましくは、接着剤総量の５０〜５０００ｐｐｍ、より好ましくは、１００〜３０００ｐｐｍ、さらに好ましくは、２００〜２０００ｐｐｍ使用するのが望ましい。本発明の接着剤組成物では、好ましく使用される重合禁止剤、酸化防止剤が５０〜５０００ｐｐｍ使用される場合、接着剤の貯蔵安定性と硬化性にバランスがとれ望ましい。
【０１３５】
本発明の接着剤組成物の製造方法、接着方法は、以下のように例示できる。
【０１３６】
アクリル樹脂の所定量、および、必要に応じ、ジシクロペンタジエニル基含有アクリル単量体、エチレンオキサイド変性ビスフェノールＡジ（メタ）アクリレート等の反応性希釈剤、架橋剤の所定量を混合容器に仕込み、均一になるまで混合する。泡立っている場合には、「マゼルスターＫＫ−１００」（クラボウ製の攪拌、混合、脱泡装置）等の脱泡装置により脱泡し、接着剤樹脂を製造する。
【０１３７】
（１）  被着体に接着剤を塗布する前に接着剤樹脂と硬化剤を混合し、必要に応じ硬化促進剤を所定量混合し、接着剤を被着体に所定膜厚で塗布、所定温度で所定時間硬化反応を行い、接着を行う。
【０１３８】
（２）  本発明の接着剤組成物では、また、つぎのように接着剤を製造し使用することもできる。上記のように接着剤樹脂を製造する。これを２つに分け、一方には所定量の硬化剤を混合する（接着剤主剤Ａ）。もう一方の接着剤樹脂には硬化促進剤を混合する（接着剤主剤Ｂ）。
【０１３９】
２−１．接着を行う前に接着剤主剤Ａと接着剤主剤Ｂを混合し、被着体に塗布、所定条件で接着剤の硬化反応を行うことにより接着を終了する。
【０１４０】
２−２．接着剤主剤Ａを被着体の一方に所定膜厚で塗布し（接着部材Ａ）、接着剤主剤Ｂを他方の被着体に所定膜厚で塗布し（接着部材Ｂ）、接着を行うときに接着剤主剤Ａ、接着剤主剤Ｂが塗布された面を圧着し、所定温度で所定時間硬化反応を行い、接着を行う。
【０１４１】
本発明の接着剤組成物では、アクリル樹脂がグラフト共重合体となっているため、接着部材Ａと接着部材Ｂとを接着剤主剤Ａ、接着剤主剤Ｂが塗布された面を圧着した際、接着剤主剤Ａと接着剤主剤Ｂとがグラフト共重合体に由来する輸送現象、拡散作用により均一に混合され、硬化不良を起こすことなく低温、短時間で接着を達成することができる。
【０１４２】
本接着方法では、接着部材Ａ、接着部材Ｂを各々独立して生産することが可能であり、また接着のタイミングを任意に設定することが可能であり、生産効率化の上でアドバンテージがある。
【０１４３】
本発明の接着剤組成物では、その他にも、増粘剤、チキソトロピー性付与剤、消泡剤、ヌレ剤等の各種添加剤、ガラス繊維、炭素繊維、モンモリロナイト等の各種補強フィラー類、炭酸カルシウム、チタン白、ガラス粉、シリカ粒子、アルミナ等の顔料、増量剤類、γ―グリシドキシプロピルトリメトキシシラン、３−アミノプロピルトリメトキシシラン等のシランカップリング剤等の種々、接着剤や塗料に一般的に配合されるものを配合することもできる。
【０１４４】
次に、本発明の接着剤組成物で好ましく選択されるアクリル樹脂製造方法の例を以下に示す。
【０１４５】
〔アクリル樹脂製造例〕
還流冷却器、温度計、攪拌機、不活性ガス吹き込み口を備えた２Ｌ四つ口フラスコに、窒素ガス／空気の混合ガス（酸素濃度３ｖｏｌ％％）を吹き込み、フラスコ内の酸素濃度を３ｖｏｌ％にした。以後、アクリル樹脂の重合中は窒素ガス／空気（酸素濃度３ｖｏｌ％）の混合気を吹き込んだ。なお、酸素濃度はデジタル酸素濃度計ＸＯ−３２６ＡＬＢ（新コスモス電機（株）の測定装置）で測定した。
【０１４６】
アクリル酸ｎ−ブチル７８０ｇ、アクリル酸２−メトキシエチル１００ｇ、メタクリル酸２−ヒドロキシエチル７５ｇ、メタクリル酸１５ｇ、「アロンマクロマーＡＡ−６」（東亞合成社のポリメタクリル酸メチルマクロモノマー）３０ｇのアクリル単量体混合液（合計量１０００ｇ）のうちの３００ｇ、α−メチルスチレンダイマー７０ｇ（アクリル単量体総量の７ｗｔ％）をフラスコに仕込み、３０分間で９２℃に昇温した。
【０１４７】
アクリル単量体混合液の残り７００ｇに２，２´−アゾビスイソブチロニトリル２４．３ｇ（α−メチルスチレンダイマーのモル数を１モルとしたとき０．５モル）を溶解し、フラスコ内に３時間で滴下した。この後、３時間重合を続け、１０５℃に昇温して２時間熟成反応を行った。
【０１４８】
製造されたカルボキシル基、水酸基、および分子側鎖にポリメタクリル酸メチルを有するアクリルグラフト共重合体は、重量平均分子量５．６万、酸価９．８ｍｇＫＯＨ、水酸基価３２．４ｍｇＫＯＨ、重合率（加熱残分）は９８．９％であった。
【０１４９】
８５℃まで冷却した後、窒素ガス／空気（酸素濃度８ｖｏｌ％）の混合気を吹き込み、フラスコ内の酸素濃度が８〜１２ｖｏｌ％であることを確認した。
【０１５０】
ｐ−メトキシフェノール（重合禁止剤）を１．０３ｇ、ジブチルチンジラウレート（付加反応触媒）を２．０６ｇ仕込んだ。次いで、メタクリル酸２−イソシアネートエチル２７ｇを３０分間で滴下し、フーリエ変換赤外分光光度計（ＦＴ−ＩＲ）を使用してＮＣＯ基に基づく２３００ｃｍ−１の吸収が消滅するまで付加反応を行った。
【０１５１】
製造されたカルボキシル基、水酸基、メタクリル不飽和基、および分子側鎖にポリメタクリル酸メチルを有するアクリル樹脂は、重量平均分子量６．３万、酸価９．８ｍｇＫＯＨ、水酸基価２２．１ｍｇＫＯＨ、重合率（加熱残分）は９９．６％であった。
【実施例】
【０１５２】
以下に本発明の一例を実施例で説明する。
【０１５３】
なお、実施例中、試験、評価方法等は以下にしたがい実施した。
【０１５４】
１）酸素濃度（ｖｏｌ％）
デジタル酸素濃度計ＸＯ−３２６ＡＬＢ（新コスモス電機（株）の測定装置）を使用して測定した。
【０１５５】
２）重量平均分子量（Ｍｗとも言う）
ゲルパーミエーションクロマトグラフィー（ＧＰＣ）ＨＬＣ−８２２０ＧＰＣ（東ソー（株）の試験装置）を使用して測定した。
【０１５６】
３）加熱残分（％）
ＪＩＳ  Ｋ  ５４０７：１９９７にしたがって測定した。ただし、測定温度は１４０℃、測定時間は３０分とした。
【０１５７】
４）酸価
ＪＩＳ  Ｋ  ５４０７：１９９７にしたがい測定した。
【０１５８】
５）引張剪断強度（ＭＰａ）
ＪＩＳ  Ｋ  ６８５０：１９９９にしたがい、接着剤の厚みを５００μｍとして２３℃（２３℃）、８０℃で１０日放置後２３℃（８０℃−２３℃）、８０℃（８０℃−８０℃）で行った。
【０１５９】
また接着剤の硬化条件は、硬化温度３０℃、硬化時間３０分とした。被着体としてアルミニウム合金（ＪＩＳ  Ａ−２０１７Ｐ：１９９９）を使用した。
【０１６０】
実施例中、特にことわりがない限り組成比は重量比とした。
【０１６１】
アクリル樹脂の製造例
１．アクリル樹脂（１）の製造例
窒素ガス導入管、還流冷却器、撹拌装置、アクリル単量体仕込み口を有する２Ｌ四つ口フラスコに、窒素ガスをフラスコ内の酸素濃度が５ｖｏｌ％以下になるまで吹き込み、重合中は酸素濃度３〜５ｖｏｌ％に調節した窒素ガス／酸素ガス混合気の吹き込みを継続した。
【０１６２】
アクリル酸ｎ−ブチル７８０ｇ、アクリル酸２−メトキシエチル１００ｇ、メタクリル酸２−ヒドロキシエチル７５ｇ、メタクリル酸１５ｇ／「アロンマクロマーＡＡ−６」（東亞合成製のポリメタクリル酸メチルマクロモノマー、重量平均分子量６０００（重合度ｚ＝６０））３０ｇ（＝７８／１０／７．５／１．５／３）アクリル単量体の合計量１０００ｇのうち３００ｇ、および、α−メチルスチレンダイマー７０ｇ（アクリル単量体総量を１００重量部としたとき７重量部）をフラスコに仕込み、９２℃に昇温した。
【０１６３】
アクリル単量体混合溶液の残り７００ｇに２，２´−アゾビスイソブチロニトリル２４．３ｇ（重合開始剤）（α−メチルスチレンダイマーを１モルとしたとき、０．５モル）を溶解したモノマー溶液を３時間でフラスコ内に滴下した。この後、３時間、９２℃で重合を行い、１０５℃に昇温してさらに２時間熟成を行って、分子側鎖にカルボキシル基、水酸基、ポリメタクリル酸メチル枝ポリマーを有するアクリル共重合体（１）を製造した。
【０１６４】
８５℃に冷却した。酸素／空気の混合ガス（酸素濃度８ｖｏｌ％）をフラスコ内の酸素濃度が１２ｖｏｌ％以下になるまで吹き込み、以後の付加反応中は継続して酸素／空気の混合ガス（酸素濃度８ｖｏｌ％）を吹き込んだ。
【０１６５】
フラスコに、ｐ−メトキシフェノール１．０２７ｇ、ジブチルチンジラウレート２．０５ｇを仕込んだ。メタクリル酸２−イソシアネートエチル２７ｇ（メタクリル酸２−ヒドロキシエチルの３０モル％）を３０分間で滴下し、この後、フーリエ変換赤外分光光度計（ＦＴ−ＩＲ）で反応をトレースしながらで２３００ｃｍ−１近辺のＮＣＯの吸収がなくなるまで付加反応を行った。室温まで冷却し、分子側鎖にイソシアネート基含有アクリル単量体由来のメタクリロイル基を有するアクリル樹脂（１）を製造した。
【０１６６】
アクリル樹脂（１）は重量平均分子量６．２万、加熱残分９９．８％、酸価９．５ｍｇＫＯＨ、水酸基価２２．１ｍｇＫＯＨであった。
【０１６７】
２．アクリル樹脂（２）の製造例
窒素ガス導入管、還流冷却器、撹拌装置、アクリル単量体仕込み口を有する２Ｌ四つ口フラスコに、窒素ガスをフラスコ内の酸素濃度が５ｖｏｌ％以下になるまで吹き込み、重合中は酸素濃度３〜５ｖｏｌ％に調節した窒素ガス／酸素ガス混合気の吹き込みを継続した。
【０１６８】
アクリル酸ｎ−ブチル７９０ｇ、アクリル酸２−メトキシエチル１００ｇ、メタクリル酸２−ヒドロキシエチル５０ｇ、メタクリル酸３０ｇ／「アロンマクロマーＡＡ−６」（東亞合成製のポリメタクリル酸メチルマクロモノマー、重量平均分子量６０００（重合度ｚ＝６０））３０ｇ（＝７９／１０／５／３／３）アクリル単量体の合計量１０００ｇのうち３００ｇ、および、α−メチルスチレンダイマー７０ｇ（アクリル単量体総量を１００重量部としたとき７重量部）をフラスコに仕込み、９２℃に昇温した。
【０１６９】
アクリル単量体混合溶液の残り７００ｇに２，２´−アゾビスイソブチロニトリル２４．３ｇ（重合開始剤）（α−メチルスチレンダイマーを１モルとしたとき、０．５モル）を溶解したモノマー溶液を３時間でフラスコ内に滴下した。この後、３時間、９２℃で重合を行い、１０５℃に昇温してさらに２時間熟成を行って、分子側鎖にカルボキシル基、水酸基、ポリメタクリル酸メチル枝ポリマーを有するアクリル共重合体（２）を製造した。
【０１７０】
８５℃に冷却した。酸素／空気の混合ガス（酸素濃度８ｖｏｌ％）をフラスコ内の酸素濃度が１２ｖｏｌ％以下になるまで吹き込み、以後の付加反応中は継続して酸素／空気の混合ガス（酸素濃度８ｖｏｌ％）を吹き込んだ。
【０１７１】
フラスコに、ｐ−メトキシフェノール１．０２５ｇ、Ｎ，Ｎ−ジメチルベンジルアミン２．０５ｇを仕込んだ。メタクリル酸グリシジル２５ｇ（メタクリル酸の５０モル％）を３０分間で滴下し、この後、酸価が所定値になるまで付加反応を行った。室温まで冷却し、分子側鎖にメタクリル酸グリシジル由来のメタクリロイル基を有するアクリル樹脂（２）を製造した。
【０１７２】
アクリル樹脂（２）は重量平均分子量６．７万、加熱残分９９．８％、酸価９．５ｍｇＫＯＨ、水酸基価２２．１ｍｇＫＯＨであった。
【０１７３】
３．アクリル樹脂（３）の製造例
窒素ガス導入管、還流冷却器、撹拌装置、アクリル単量体仕込み口を有する２Ｌ四つ口フラスコに、窒素ガスをフラスコ内の酸素濃度が５ｖｏｌ％以下になるまで吹き込み、重合中は酸素濃度３〜５ｖｏｌ％に調節した窒素ガス／酸素ガス混合気の吹き込みを継続した。
【０１７４】
アクリル酸２−エチルヘキシル９１０ｇ、アクリル酸３０ｇ、Ｎ−ビニルピロリドン３０ｇ／「アロンマクロマーＡＡ−６」（東亞合成製のポリメタクリル酸メチルマクロモノマー、重量平均分子量６０００（重合度ｚ＝６０））３０ｇ（＝９１／３／３／３）アクリル単量体の合計量１０００ｇのうち３００ｇ、および、α−メチルスチレンダイマー２ｇ（アクリル単量体総量を１００重量部としたとき０．２重量部）、をフラスコに仕込み、９２℃に昇温した。
【０１７５】
アクリル単量体混合溶液の残り７００ｇに２，２´−アゾビスイソブチロニトリル０．３５ｇ（重合開始剤）（α−メチルスチレンダイマーを１モルとしたとき、０．２５モル）を溶解したモノマー溶液を３時間でフラスコ内に滴下した。この後、３時間、９２℃で重合を行い、１０５℃に昇温してさらに２時間熟成を行って、分子側鎖にカルボキシル基、ポリメタクリル酸メチル枝ポリマーを有するアクリル共重合体（３）を製造した。
【０１７６】
８５℃に冷却した。酸素／空気の混合ガス（酸素濃度８ｖｏｌ％）をフラスコ内の酸素濃度が１２ｖｏｌ％以下になるまで吹き込み、以後の付加反応中は継続して酸素／空気の混合ガス（酸素濃度８ｖｏｌ％）を吹き込んだ。
【０１７７】
フラスコに、ｐ−メトキシフェノール０．５ｇ、Ｎ，Ｎ−ジメチルベンジルアミン４ｇを仕込んだ。メタクリル酸グリシジル３０ｇ（アクリル酸の５０モル％）を３０分間で滴下し、この後、酸価が所定値になるまで付加反応を行った。室温まで冷却し、分子側鎖にメタクリル酸グリシジル由来のメタクリロイル基を有するアクリル樹脂（３）を製造した。
【０１７８】
アクリル樹脂（３）は、重量平均分子量２０万、加熱残分９５．２％、酸価１１．２ｍｇＫＯＨであった。  
【０１７９】
４．アクリル樹脂（４）の製造例
窒素ガス導入管、還流冷却器、撹拌装置、アクリル単量体仕込み口を有する２Ｌ四つ口フラスコに、窒素ガスをフラスコ内の酸素濃度が５ｖｏｌ％以下になるまで吹き込み、重合中は酸素濃度３〜５ｖｏｌ％に調節した窒素ガス／酸素ガス混合気の吹き込みを継続した。
【０１８０】
アクリル酸ｎ−ブチル８２０ｇ、アクリル酸２−メトキシエチル１００ｇ、メタクリル酸２−ヒドロキシエチル５０ｇ、メタクリル酸３０ｇ（＝８２／１０／５／３）アクリル単量体の合計量１０００ｇのうち３００ｇ、および、α−メチルスチレンダイマー７０ｇ（アクリル単量体総量を１００重量部としたとき７重量部）をフラスコに仕込み、９２℃に昇温した。
【０１８１】
アクリル単量体混合溶液の残り７００ｇに２，２´−アゾビスイソブチロニトリル２４．３ｇ（重合開始剤）（α−メチルスチレンダイマーを１モルとしたとき、０．５モル）を溶解したモノマー溶液を３時間でフラスコ内に滴下した。この後、３時間、９２℃で重合を行い、１０５℃に昇温してさらに２時間熟成を行って、分子側鎖にカルボキシル基、水酸基を有するアクリル共重合体（４）を製造した。
【０１８２】
８５℃に冷却した。酸素／空気の混合ガス（酸素濃度８ｖｏｌ％）をフラスコ内の酸素濃度が１２ｖｏｌ％以下になるまで吹き込み、以後の付加反応中は継続して酸素／空気の混合ガス（酸素濃度８ｖｏｌ％）を吹き込んだ。
【０１８３】
フラスコに、ｐ−メトキシフェノール１．０２５ｇ、Ｎ，Ｎ−ジメチルベンジルアミン２．０５ｇを仕込んだ。メタクリル酸グリシジル２５ｇ（メタクリル酸の５０モル％）を３０分間で滴下し、この後、酸価が所定値になるまで付加反応を行った。室温まで冷却し、分子側鎖にメタクリル酸グリシジル由来のメタクリロイル基を有するアクリル樹脂（４）を製造した。
【０１８４】
アクリル樹脂（４）は、重量平均分子量６．２万、加熱残分９９．２％、酸価１０．２ｍｇＫＯＨ、水酸基価２１．8ｍｇＫＯＨであった。
【０１８５】
５．アクリル樹脂（５）の製造例
窒素ガス導入管、還流冷却器、撹拌装置、アクリル単量体仕込み口を有する２Ｌ四つ口フラスコに、窒素ガスをフラスコ内の酸素濃度が５ｖｏｌ％以下になるまで吹き込み、重合中は酸素濃度３〜５ｖｏｌ％に調節した窒素ガス／酸素ガス混合気の吹き込みを継続した。
【０１８６】
アクリル酸２−エチルヘキシル９４０ｇ、アクリル酸３０ｇ、Ｎ−ビニルピロリドン３０ｇ（＝９４／３／３）アクリル単量体の合計量１０００ｇのうち３００ｇ、および、α−メチルスチレンダイマー２ｇ（アクリル単量体総量を１００重量部としたとき０．２重量部）、をフラスコに仕込み、９２℃に昇温した。
【０１８７】
アクリル単量体混合溶液の残り７００ｇに２，２´−アゾビスイソブチロニトリル０．３５ｇ（重合開始剤）（α−メチルスチレンダイマーを１モルとしたとき、０．２５モル）を溶解したモノマー溶液を３時間でフラスコ内に滴下した。この後、３時間、９２℃で重合を行い、１０５℃に昇温してさらに２時間熟成を行って、分子側鎖にカルボキシル基を有するアクリル共重合体（５）を製造した。
【０１８８】
８５℃に冷却した。酸素／空気の混合ガス（酸素濃度８ｖｏｌ％）をフラスコ内の酸素濃度が１２ｖｏｌ％以下になるまで吹き込み、以後の付加反応中は継続して酸素／空気の混合ガス（酸素濃度８ｖｏｌ％）を吹き込んだ。
【０１８９】
フラスコに、ｐ−メトキシフェノール０．５ｇ、Ｎ，Ｎ−ジメチルベンジルアミン４ｇを仕込んだ。メタクリル酸グリシジル３０ｇ（アクリル酸の５０モル％）を３０分間で滴下し、この後、酸価が所定値になるまで付加反応を行った。室温まで冷却し、分子側鎖にメタクリル酸グリシジル由来のメタクリロイル基を有するアクリル樹脂（５）を製造した。
【０１９０】
アクリル樹脂（５）は、重量平均分子量１９万、加熱残分９６．２％、酸価１１．３ｍｇＫＯＨであった。  
【０１９１】
表１にアクリル共重合体の組成を、表２にアクリル樹脂組成および特性値を示した。
なお、表１、表２中、＊１は下記構造式で示される化学構造
【０１９２】
【化３４】
0005510701.tif 000035
【０１９３】
（ここで、Ｒ１は、水素原子またはメチル基、Ｒ２は、水素原子、炭素原子数２〜１２個のアルキル基、アルキル基の炭素原子数２〜６個のヒドロキシアルキル基、または、アルキル基の炭素原子数２〜６個のメトキシアルキル基、ｘは、モル分率を表し、０．４０〜０．９９８である。）
に相当するアクリル単量体を表し、ｘは該アクリル単量体からなる連鎖ユニットのモル分率である。
【０１９４】
＊２は下記構造式で示されるポリ（メタ）アクリル酸アルキルエステル枝ポリマー
【０１９５】
【化３５】
0005510701.tif 000036
【０１９６】
（ここで、Ｒ８は、水素原子またはメチル基、Ｒ９は、炭素原子数１〜８個のアルキル基、ｐは、重合度を表し、２０〜５００の整数である。）
を表し、
＊３は下記構造式で示される化学構造
【０１９７】
【化３６】
0005510701.tif 000037
【０１９８】
（ここで、Ｒ３は、水素原子またはメチル基を表し、Ｗは、下記構造式で示される化学構造
【０１９９】
【化３７】
0005510701.tif 000038
【０２００】
（ここで、Ｒ４は、炭素原子数２〜６個のアルキル基、Ｒ５は、炭素原子数２〜４個のアルキル基、Ｒ６は、水素原子またはメチル基を表す。）
または、下記構造式で示される化学構造
【０２０１】
【化３８】
0005510701.tif 000039
【０２０２】
（ここで、Ｒ７は、水素原子またはメチル基を表す。）
を表し、ｙは、モル分率を表し、０．００２〜０．６０である。）
をあらわし、ｙは、この連鎖ユニットが占めるモル分率を表し、
＊4は下記構造式で示される化学構造  
【０２０３】
【化３９】
0005510701.tif 000040
【０２０４】
（ここで、ｚは、モル分率を表し、０．００１〜０．５０である。）を表す。
【０２０５】
実施例１〜９
実施例１〜実施例９の接着剤１〜９の組成を表３に示した。なお、表中、
＊１）ＦＡＮＣＲＹＬ ＦＡ−５１２Ｍ：日立化成工業製のジシクロペンテニルオキシエチルメタクリレート
＊２）ＮＫエステルＢＰＥ−２００：新中村化学工業製のエチレンオキサイド変性ビスフェノールＡジメタクリレート
を表す。
【０２０６】
各接着剤は、主剤Ａ、主剤Ｂ各々の原料を均一に混合した後、「マゼルスターＫＫ−１００」（クラボウ製の攪拌、混合、脱泡装置）で脱泡し製造した。
【０２０７】
また、接着は、主剤Ａ、主剤Ｂを被着体であるアルミニウム試験片にそれぞれ塗り分けた後、接着剤塗布面を圧着、被着体をクリップで挟み、所定の硬化条件で硬化した。
【０２０８】
比較例１、２、および、３
比較例１、比較例２の接着剤１０、１１の組成を表４に示した。なお、表中、
＊３）は、クロロスルホン化ポリエチレン：東ソー製のクロロスルホンカポリエチレンＴＳＭ−３４０
を表す。
【０２０９】
比較例１、２は、主剤と硬化剤を混合後、「マゼルスターＫＫ−１００」（クラボウ製の攪拌、混合、脱泡装置）で脱泡し製造した。接着剤を被着体の双方に塗布した後、接着剤塗布面を圧着、被着体をクリップで挟み、所定の硬化条件で硬化した。比較例３は、接着剤１０を使用し、主剤と硬化剤を被着体であるアルミニウム試験片にそれぞれ塗り分けた後、接着剤塗布面を圧着、被着体をクリップで挟み、所定の硬化条件で硬化した。
【０２１０】
比較例４〜９
比較例４〜９の接着剤１２〜１７を表５に示した。なお、表中、
＊１）ＦＡＮＣＲＹＬ ＦＡ−５１２Ｍ：日立化成工業製のジシクロペンテニルオキシエチルメタクリレート
＊２）ＮＫエステルＢＰＥ−２００：新中村化学工業製のエチレンオキサイド変性ビスフェノールＡジメタクリレート
を表す。
【０２１１】
各接着剤は、主剤Ａ、主剤Ｂ各々の原料を均一に混合した後、「マゼルスターＫＫ−１００」（クラボウ製の攪拌、混合、脱泡装置）で脱泡し製造した。
【０２１２】
また、接着は、主剤Ａ、主剤Ｂを被着体であるアルミニウム試験片にそれぞれ塗り分けた後、接着剤塗布面を圧着、被着体をクリップで挟み、所定の硬化条件で硬化した。
【０２１３】
実施例の接着剤（接着剤１〜９）および比較例の接着剤（接着剤１０〜１７）の試験結果を表６に示した。表６から明らかなとおり、接着剤１〜９は硬化性に優れており、良好な接着力、接着状態を示した。一方、接着剤１０、１１は、初期こそ接着力を発揮したが、耐熱試験後では大きく接着力を低下させた。また、接着状態も界面剥離であり、接着状態としては好ましくない状態であった。また、比較例３に見られるとおり、接着剤１０は、接着剤１〜６と同様に被着体に塗り分ける方法では硬化しなかった。さらに、比較例４〜９に見られるとおり、ポリメタクリル酸メチルマクロモノマーを使用していないアクリル樹脂（４）を使用した接着剤１２〜１４、及び、ポリメタクリル酸メチルマクロモノマーを使用していないがＮ−ビニルピロリドンを使用したアクリル樹脂（５）を使用した接着剤１５〜１７はいずれも接着状態が界面剥離と悪く、接着強度も低下する結果となった。
【０２１４】
【表１】
0005510701.tif 000041
【０２１５】
【表２】
0005510701.tif 000042
【０２１６】
【表３】
0005510701.tif 000043
【０２１７】
【表４】
0005510701.tif 000044
【０２１８】
【表５】
0005510701.tif 000045
【０２１９】
【表６】
0005510701.tif 000046